(57)【要約】【課題】優れた抗菌性または消臭性を有する湿式不織布、および該湿式不織布を用いてなる繊維製品を提供する。【解決手段】ポリエステルからなり単繊維径（Ｄ）が５００〜１０００ｎｍかつ該単繊維径（Ｄ）ｎｍに対する繊維長（Ｌ）ｎｍの比（Ｌ／Ｄ）が６００〜３０００の範囲内である極細ポリエステル繊維Ａを含む湿式不織布に抗菌剤または消臭剤を付着させることにより、目付けが１０〜５０ｇ／ｍ２の、抗菌性または消臭性に優れる湿式不織布を得る。【選択図】なし【特許請求の範囲】
【請求項１】
目付けが１０〜５０ｇ／ｍ２の湿式不織布であって、ポリエステルからなり単繊維径（Ｄ）が５００〜１０００ｎｍかつ該単繊維径（Ｄ）ｎｍに対する繊維長（Ｌ）ｎｍの比（Ｌ／Ｄ）が６００〜３０００の範囲内である極細ポリエステル繊維Ａを含み、かつ抗菌剤または消臭剤が付着してなることを特徴とする湿式不織布。
【請求項２】
前記抗菌剤または消臭剤が植物由来エキスである、請求項１に記載の湿式不織布。
【請求項３】
前記抗菌剤または消臭剤の付着量が、湿式不織布全重量に対し１〜１０重量％の範囲内である、請求項１または請求項２に記載の湿式不織布。
【請求項４】
前記極細ポリエステル繊維Ａが、ポリエステルからなりかつ島径（Ｄ）が５００〜１０００ｎｍである島成分と前記のポリエステルよりもアルカリ水溶液易溶解性ポリマーからなる海成分とを有する複合繊維にアルカリ減量加工を施すことにより、前記海成分を溶解除去したものである、請求項１〜３のいずれかに記載の湿式不織布。
【請求項５】
湿式不織布において、前記極細ポリエステル繊維Ａの混率が１０〜５０重量％の範囲内である、請求項１〜４のいずれかに記載の湿式不織布。
【請求項６】
湿式不織布の通気度が５〜１００ｃｃ／ｃｍ２／ｓｅｃの範囲内である、請求項１〜５のいずれかに記載の湿式不織布。
【請求項７】
請求項１〜６のいずれかに記載の湿式不織布を用いてなり、エアフィルター、花粉用マスク、防塵用マスク、および抗ウイルス用マスクからなる群より選択されるいずれかの繊維製品。
【発明の詳細な説明】
【技術分野】
【０００１】
本発明は、優れた抗菌性または消臭性を有する湿式不織布、および該湿式不織布を用いてなる繊維製品に関する。
【背景技術】
【０００２】
従来、抗菌性または消臭性を有する湿式不織布として、ポリプロピレン繊維を用いたもの、金属イオンを用いたものなど種々のものが提案されている（例えば、特許文献１、２参照）。
他方、近年の健康ブームにより、さらに優れた抗菌性や消臭性を有する繊維製品が求められている。
【先行技術文献】
【特許文献】
【０００３】
【特許文献１】特開昭６２−７０００号公報
【特許文献２】特開平１０−１６８７２２号公報
【発明の概要】
【発明が解決しようとする課題】
【０００４】
本発明は上記の背景に鑑みなされたものであり、その目的は、優れた抗菌性または消臭性を有する湿式不織布、および該湿式不織布を用いてなる繊維製品を提供することにある。
【課題を解決するための手段】
【０００５】
本発明者らは上記の課題を達成するため鋭意検討した結果、極めて繊度が小さい繊維を用いて湿式不織布を得た後、該湿式不織布に抗菌剤または消臭剤を付着させると、湿式不織布を構成する繊維の表面積が大きいため、極めて優れた抗菌性または消臭性を有する湿式不織布が得られることを見出し、さらに鋭意検討を重ねることにより本発明を完成するに至った。
【０００６】
かくして、本発明によれば「目付けが１０〜５０ｇ／ｍ２の湿式不織布であって、ポリエステルからなり単繊維径（Ｄ）が５００〜１０００ｎｍかつ該単繊維径（Ｄ）ｎｍに対する繊維長（Ｌ）ｎｍの比（Ｌ／Ｄ）が６００〜３０００の範囲内である極細ポリエステル繊維Ａを含み、かつ抗菌剤または消臭剤が付着してなることを特徴とする湿式不織布。」が提供される。
【０００７】
その際、前記抗菌剤または消臭剤が植物由来エキスであることが好ましい。また、前記抗菌剤または消臭剤の付着量が、湿式不織布全重量に対し１〜１０重量％の範囲内であることが好ましい。また、前記極細ポリエステル繊維Ａが、ポリエステルからなりかつ島径（Ｄ）が５００〜１０００ｎｍである島成分と前記のポリエステルよりもアルカリ水溶液易溶解性ポリマーからなる海成分とを有する複合繊維にアルカリ減量加工を施すことにより、前記海成分を溶解除去したものであることが好ましい。また、湿式不織布において、前記極細ポリエステル繊維Ａの混率が１０〜５０重量％の範囲内であることが好ましい。また、湿式不織布の通気度が５〜１００ｃｃ／ｃｍ２／ｓｅｃの範囲内であることが好ましい。
【０００８】
また、本発明によれば、前記の湿式不織布を用いてなり、エアフィルター、花粉用マスク、防塵用マスク、および抗ウイルス用マスクからなる群より選択されるいずれかの繊維製品が提供される。
【発明の効果】
【０００９】
本発明によれば、優れた抗菌性または消臭性を有する湿式不織布、および該湿式不織布を用いてなる繊維製品が得られる。
【発明を実施するための形態】
【００１０】
以下、本発明の実施の形態について詳細に説明する。
まず、本発明の湿式不織布において、目付けが１０〜５０ｇ／ｍ２（より好ましくは１５〜４５ｇ／ｍ２）の範囲内であることが肝要である。該目付けが１０ｇ／ｍ２よりも小さいと、花粉やウイルスなどの捕集効率が低下するため好ましくない。逆に、該目付けが５０ｇ／ｍ２よりも大きいと、通気性が低下するため好ましくない。
【００１１】
また、本発明の湿式不織布は、ポリエステルからなり単繊維径（Ｄ）が５００〜１０００ｎｍかつ該単繊維径（Ｄ）ｎｍに対する繊維長（Ｌ）ｎｍの比（Ｌ／Ｄ）が６００〜３０００の範囲内である極細ポリエステル繊維Ａを含む。かかる極細ポリエステル繊維Ａを含まない場合は、優れた抗菌性または消臭性が得られず好ましくない。
【００１２】
ここで、前記極細ポリエステル繊維Ａにおいて、単繊維径が５００ｎｍ未満では、極細ポリエステル繊維Ａ同士が擬似膠着しやすく均一分散しにくいため、優れた抗菌性または消臭性が得られないおそれがある。逆に、該単繊維径が１０００ｎｍより大きいと、極細ポリエステル繊維としての効果が低くなり、優れた抗菌性または消臭性が得られないおそれがある。なお、単繊維の断面形状が丸断面以外の異型断面である場合には外接円の直径を単繊維径とする。また、単繊維径は、透過型電子顕微鏡で繊維の横断面を撮影することにより測定が可能である。
【００１３】
また、前記極細ポリエステル繊維Ａにおいて、単繊維径（Ｄ）ｎｍに対する繊維長（Ｌ）ｎｍの比（Ｌ／Ｄ）が６００〜３０００（好ましくは８００〜１５００）の範囲内であることが肝要である。該比（Ｌ／Ｄ）が６００未満では、繊維長が短くなり過ぎるため、他の繊維との絡みが小さくなり、繊維が脱落する可能性が高くなり好ましくない。逆に、該該比（Ｌ／Ｄ）が３０００を越える場合、繊維長が長くなりすぎ、極細ポリエステル繊維Ａ自身の絡みが大きくなり、均一分散が阻害されるおそれがあり好ましくない。
【００１４】
前記極細ポリエステル繊維Ａを形成するポリエステルの種類としては、ポリエチレンテレフタレートやポリトリメチレンテレフタレート、ポリブチレンテレフタレート、ステレオコンプレックスポリ乳酸、ポリ乳酸、第３成分を共重合させたポリエステルなどが好ましく例示される。
【００１５】
前記のような極細ポリエステル繊維Ａの製造方法としては特に限定されないが、国際公開第２００５／０９５６８６号パンフレットに開示された方法が好ましい。すなわち、単繊維径およびその均一性の点で、ポリエステルポリマーからなりかつその島径（Ｄ）が５００〜１０００ｎｍである島成分と、前記のポリエステルポリマーよりもアルカリ水溶液易溶解性ポリマー（以下、「易溶解性ポリマー」ということもある。）からなる海成分とを有する複合繊維にアルカリ減量加工を施し、前記海成分を溶解除去したものであることが好ましい。なお、前記島径は、透過型電子顕微鏡で繊維の横断面を撮影することにより測定が可能である。なお、島の形状が丸断面以外の異型断面である場合には、前記の島径（Ｄ）は、その外接円の直径を用いる。
【００１６】
ここで、海成分を形成するアルカリ水溶液易溶解性ポリマーの、島成分を形成するポリエステルポリマーに対する溶解速度比が２００以上（好ましくは３００〜３０００）であると、島分離性が良好となり好ましい。溶解速度が２００倍未満の場合には、繊維断面中央部の海成分を溶解する間に、分離した繊維断面表層部の島成分が、繊維径が小さいために溶解されるため、海相当分が減量されているにもかかわらず、繊維断面中央部の海成分を完全に溶解除去できず、島成分の太さ斑や島成分自体の溶剤侵食につながり、均一な繊維径の超極細繊維が得ることができないおそれがある。
【００１７】
海成分を形成する易溶解性ポリマーとしては、特に繊維形成性の良いポリエステル類、脂肪族ポリアミド類、ポリエチレンやポリスチレン等のポリオレフィン類を好ましい例としてあげることができる。更に具体例を挙げれば、アルカリ水溶液易溶解性ポリマーとして、ポリ乳酸、超高分子量ポリアルキレンオキサイド縮合系ポリマー、ポリアルキレングリコール系化合物と５−ナトリウムスルホイソフタル酸の共重合ポリエステルが最適である。ここでアルカリ水溶液とは、水酸化カリウム、水酸化ナトリウム水溶液などを言う。これ以外にも、ナイロン６やナイロン６６等の脂肪族ポリアミドに対するギ酸、ポリスチレンに対するトリクロロエチレン等やポリエチレン（特に高圧法低密度ポリエチレンや直鎖状低密度ポリエチレン）に対する熱トルエンやキシレン等の炭化水素系溶剤、ポリビニルアルコールやエチレン変性ビニルアルコール系ポリマーに対する熱水を例として挙げることができる。
【００１８】
ポリエステル系ポリマーの中でも、５−ナトリウムスルホイソフタル酸６〜１２モル％と分子量４０００〜１２０００のポリエチレングリコールを３〜１０重量％共重合させた固有粘度が０．４〜０．６のポリエチレンテレフタレート系共重合ポリエステルが好ましい。ここで、５−ナトリウムスルホイソフタル酸は親水性と溶融粘度向上に寄与し、ポリエチレングリコール（ＰＥＧ）は親水性を向上させる。また、ＰＥＧは分子量が大きいほど、その高次構造に起因すると考えられる親水性増加作用があるが、反応性が悪くなってブレンド系になるため、耐熱性や紡糸安定性の面で問題が生じる可能性がある。また、共重合量が１０重量％以上になると、溶融粘度低下作用があるので、好ましくない。
【００１９】
一方、島成分を形成するポリエステルポリマーとしては、前述のとおりである。なお、海成分を形成するポリマーおよび島成分を形成するポリマーについて、製糸性および抽出後の超極細繊維の物性に影響を及ぼさない範囲で、必要に応じて、有機充填剤、酸化防止剤、熱安定剤、光安定剤、難燃剤、滑剤、帯電防止剤、防錆剤、架橋剤、発泡剤、蛍光剤、表面平滑剤、表面光沢改良剤、フッ素樹脂等の離型改良剤、等の各種添加剤を含んでいても差しつかえない。
【００２０】
前記の海島型複合繊維において、溶融紡糸時における海成分の溶融粘度が島成分ポリマーの溶融粘度よりも大きいことが好ましい。かかる関係にある場合には、海成分の複合重量比率が４０％未満と少なくなっても、島同士が接合したり、島成分の大部分が接合して海島型複合繊維とは異なるものになり難い。
【００２１】
好ましい溶融粘度比（海／島）は、１．１〜２．０、特に１．３〜１．５の範囲である。この比が１．１倍未満の場合には溶融紡糸時に島成分が接合しやすくなり、一方２．０倍を越える場合には、粘度差が大きすぎるために紡糸調子が低下しやすい。
【００２２】
次に島数は、１００以上（より好ましくは３００〜１０００）であることが好ましい。また、その海島複合重量比率（海：島）は、２０：８０〜８０：２０の範囲が好ましい。かかる範囲であれば、島間の海成分の厚みを薄くすることができ、海成分の溶解除去が容易となり、島成分の極細繊維への転換が容易になるので好ましい。ここで海成分の割合が８０％を越える場合には海成分の厚みが厚くなりすぎ、一方２０％未満の場合には海成分の量が少なくなりすぎて、島間に接合が発生しやすくなる。
【００２３】
溶融紡糸に用いられる口金としては、島成分を形成するための中空ピン群や微細孔群を有するものなど任意のものを用いることができる。例えば、中空ピンや微細孔より押し出された島成分とその間を埋める形で流路を設計されている海成分流とを合流し、これを圧縮することにより海島断面が形成されるといった紡糸口金でもよい。吐出された海島型複合繊維は冷却風により固化され、所定の引き取り速度に設定した回転ローラーあるいはエジェクターにより引き取られ、未延伸糸を得る。この引き取り速度は特に限定されないが、２００〜５０００ｍ／分であることが望ましい。２００ｍ／分以下では生産性が悪い。また、５０００ｍ／分以上では紡糸安定性が悪い。
【００２４】
得られた未延伸糸は、海成分を抽出後に得られる極細繊維の用途・目的に応じて、そのままカット工程あるいはその後の抽出工程に供してもよいし、目的とする強度・伸度・熱収縮特性に合わせるために、延伸工程や熱処理工程を経由して、カット工程あるいはその後の抽出工程に供することができる。延伸工程は紡糸と延伸を別ステップで行う別延方式でもよいし、一工程内で紡糸後直ちに延伸を行う直延方式を用いてもかまわない。
【００２５】
次に、かかる複合繊維を、島径（Ｄ）に対する繊維長（Ｌ）の比（Ｌ／Ｄ）が前記の範囲内となるようにカットした後、アルカリ減量加工を施すことにより前記海成分を溶解除去するか、または、アルカリ減量加工を施すことにより前記海成分を溶解除去した後、カットする。かかるカットは、未延伸糸または延伸糸をそのまま、または数十本〜数百万本単位に束ねたトウにしてギロチンカッターやロータリーカッターなどでカットすることが好ましい。
【００２６】
前記のアルカリ減量加工は、不織布の製造後であってもよいし、不織布の製造前であってもよい。かかるアルカリ減量加工において、繊維とアルカリ液の比率（浴比）は０．１〜５％である事が好ましく、さらには０．４〜３％である事が好ましい。０．１％未満では繊維とアルカリ液の接触は多いものの、排水等の工程性が困難となるおそれがある。一方、５％以上では繊維量が多過ぎるため、アルカリ減量加工時に繊維同士の絡み合いが発生するおそれがある。なお、浴比は下記式にて定義する。
浴比（％）＝（繊維質量（ｇｒ）／アルカリ水溶液質量（ｇｒ）×１００）
【００２７】
また、アルカリ減量加工の処理時間は５〜６０分である事が好ましく、さらには１０〜３０分である事が好ましい。５分未満ではアルカリ減量が不十分となるおそれがある。一方、６０分以上では島成分までも減量されるおそれがある。
また、アルカリ減量加工において、アルカリ濃度は２％〜１０％である事が好ましい。２％未満では、アルカリ不足となり、減量速度が極めて遅くなるおそれがある。一方、１０％を越えるとアルカリ減量が進みすぎ、島部分まで減量されるおそれがある。
【００２８】
本発明の湿式不織布において、前記極細ポリエステル繊維Ａの混率としては１０〜５０重量％の範囲内（すなわち、他の有機繊維Ｂの混率が９０〜５０重量％）であることが好ましい。前記極細ポリエステル繊維Ａの混率が１０重量％未満では、花粉やウイルスなどの捕集効率が低下するおそれがある。逆に前記極細ポリエステル繊維Ａの混率が５０重量％よりも大きいと、通気性が低下するおそれがある。
【００２９】
その際、他の有機繊維Ｂの単繊維繊度が０．０５〜３．０ｄｔｅｘの範囲内であることが好ましい。該単繊維繊度が０．０５ｄｔｅｘ未満では、風合いが柔らかくなるものの、抄紙工程における水流の影響を受け易く地合いが悪くなるおそれがある。逆に、該単繊維繊度が３．０ｄｔｅｘを越えると、柔軟性が損われるおそれがある。なお、単繊維繊度が０．０５〜３．０ｄｔｅｘであれば、通常、単繊維径は１０００ｎｍよりも大となる。
【００３０】
前記有機繊維Ｂの繊維長は３〜２０ｍｍの範囲内にあること好ましい。該繊維長が３ｍｍ未満では、不織布の強度が低下するおそれがある。逆に、該繊維長が２０ｍｍを越えると、抄紙法による繊維分散が極めて悪くなり、地合いが悪化するおそれがある。
【００３１】
なお、前記有機繊維Ｂの繊維種類としては特に限定されず、前記のようなポリエステル繊維やポリオレフィン繊維などの合成繊維や、レーヨン繊維、綿繊維などいずれでもよい。さらには、通常バイダー繊維として用いられる、未延伸ポリエステル繊維、低融点の共重合ポリエステル繊維、鞘部に低融点ポリエチレンが配され、芯部にポリエステルが配された芯鞘型複合繊維などでもよい。
【００３２】
また、本発明の湿式不織布において、抗菌剤または消臭剤が付着している。かかる抗菌剤または消臭剤としては、植物由来エキスや光触媒などが例示される。
ここで、植物由来エキスは、植物または藻類または菌類の全部、または花、葉、茎、果実、樹皮、根、種、樹脂等の特定の部位を、そのまま、または圧搾、乾燥粉砕もしくは発酵等を加えてから、常温又は加温下で溶媒により抽出することにより得られるもので、水、エタノール、プロピレングリコール又は油脂に溶解するものをいう。あるいは、該抽出液を希釈し、濃縮し、または乾燥したものでもよい。さらに、水蒸気蒸留法、抽出法、クロマトグラフィー法等を用いて精油としたものでもよい。
【００３３】
かかる植物エキスとしては、アスナロエキス、イザヨイバラエキス、オウゴンエキス、オタネニンジンエキス、カミツレエキス、キハダ樹皮エキス、クララエキス、クロレラエキス、シラカバエキス、セイヨウノコギリソウエキス、チューベロース、ハマメリスエキス、ビワ葉エキス、ブナエキス、メリッサエキス、ユーカリエキス、ユーカリ油、ユキノシタエキス、ユリエキス、ヨモギエキス、褐藻エキス、緑茶エキス、柿タンニンエキスなどが好適である。
【００３４】
前記抗菌剤または消臭剤の付着量としては、湿式不織布全重量に対し１〜１０重量％の範囲内であることが好ましい。該付着量が１重量％未満では、十分な抗菌性または消臭性が得られないおそれがある。逆に、該付着量が１０重量％よりも多く付着させても効果が飽和してしまいコストアップとなるおそれがある。
【００３５】
前記の湿式不織布は、例えば以下の製造方法により製造することができる。まず、前記の極細ポリエステル繊維Ａまたはその前駆体（海島型複合繊維）を用意する。その際、前記の極細ポリエステル繊維Ａまたはその前駆体（海島型複合繊維）と、前記の有機繊維Ｂとを、極細ポリエステル繊維Ａ（海島型複合繊維の海成分を溶解除去した後の重量）と有機繊維Ｂとの重量比が（前者／後者）１０／９０〜５０／５０の範囲内となるように用意することが好ましい。
【００３６】
次いで、湿式抄造法によりウェブを形成した後、熱処理工程を経てから、必要に応じて高圧水流処理やカレンダー加工を施しても良いし、湿式抄造法により得られたウェブを未乾燥のまま、高圧水流処理やカレンダー加工を施しても良い。なお、前記高圧水流を行う際、シートは単体でもよいし、原綿組成を互いに異にするシートを２層以上積層してもよい。また、前記高圧水流を行う際、前記シートと他の布帛とを積層してもよい。次いで、必要に応じて、前述のようにアルカリ減量加工を施すことにより、海島型複合繊維の海成分を溶解除去する。
【００３７】
次いで、該湿式不織布に抗菌剤または消臭剤を付着させることにより、本発明の湿式不織布が得られる。その際、抗菌剤または消臭剤を付着させる方法は公知の方法でよく、例えば、抗菌剤または消臭剤と、必要に応じてバインダー樹脂とを含む分散体を、パデング法やスプレー法などにより湿式不織布に付与し、乾燥させるとよい。
【００３８】
かくして得られた湿式不織布において、通気度が５〜１００ｃｃ／ｃｍ２／ｓｅｃ（より好ましくは１０〜５０ｃｃ／ｃｍ２／ｓｅｃ）の範囲内である好ましい。該通気度が５ｃｃ／ｃｍ２／ｓｅｃよりも小さいと、空気の通りが悪く顔マスクなどと使えないおそれがある。逆に、該通気度が１００ｃｃ／ｃｍ２／ｓｅｃよりも大きいと、抗菌性または消臭性が低下するおそれがある。
【００３９】
本発明の湿式不織布には前記のような極めて繊度が小さい繊維が含まれており、該繊維の表面積が大きいため、極めて優れた抗菌性または消臭性を奏する。
次に、本発明の繊維製品は前記の湿式不織布を用いてなり、エアフィルター、花粉用マスク、防塵用マスク、および抗ウイルス用マスクからなる群より選択されるいずれかの繊維製品である。
これらの繊維製品は前記の湿式不織布を用いているので、極めて優れた抗菌性または消臭性を奏する。
【実施例】
【００４０】
次に本発明の実施例及び比較例を詳述するが、本発明はこれらによって限定されるものではない。なお、実施例中の各測定項目は下記の方法で測定した。
（１）溶融粘度
乾燥処理後のポリマーを紡糸時のルーダー溶融温度に設定したオリフィスによって５分間溶融保持したのち、数水準の荷重をかけて押し出し、そのときのせん断速度と溶融粘度をプロットする。そのプロットをなだらかにつないで、せん断速度―溶解温度で浴比１００として、溶解時間と溶解量から減量速度を算出した。
（２）溶解速度測定
海成分および島成分のポリマーを各々、径０．３ｍｍ、長さ０．６ｍｍのキャピラリーを２４孔もつ口金から吐出し、１０００〜２０００ｍ/分の紡糸速度で引き取って得た未延伸糸を残留伸度が３０〜６０％の範囲になるように延伸して、８３ｄｔｘ/２４フィラメントのマルチフィラメントを作成した。これを所定の溶剤および溶解温度で浴比１００として、溶解時間と溶解量から減量速度を算出した。
（３）島径との測定
透過型電子顕微鏡ＴＥＭで、倍率３００００倍で繊維断面写真を撮影し、測定した。ＴＥＭの機械によっては測長機能を活用して測定し、また無いＴＥＭについては、撮った写真を拡大コピーして、縮尺を考慮した上で定規にて測定すればよい。ただし、繊維径は、繊維断面におけるその外接円の直径を用いた。（ｎ数５の平均値）
（４）繊維長
走査型電子顕微鏡（ＳＥＭ）により、海成分溶解除去前の極細短繊維を基盤上に寝かせた状態とし、２０〜５００倍で測定した。ＳＥＭの測長機能を活用して測定した（ｎ数５の平均値）
（５）目付
ＪＩＳ  Ｐ８１２４（紙の坪量測定方法）に基づいて測定した。
（６）厚み
ＪＩＳ  Ｐ８１１８（紙及び板紙の厚さと密度の試験方法）に基づいて測定した。
（７）密度
ＪＩＳ  Ｐ８１１８（紙及び板紙の厚さと密度の試験方法）に基づいて測定した。
（８）バクテリア濾過効率（ＢＦＥ）
ＡＳＴＭ  Ｆ  ２０１０（細菌濾過効率測定法）に基づいて測定した。    
（９）通気度
ＪＩＳ  Ｌ１０９６  ８．２７．１Ａ法（フラジール法）に基づいて測定した。
（１０）アンモニア消臭率
ＳＥＫ（消臭加工繊維製品認定基準）に基づいて測定した。
【００４１】
[実施例１]
島成分に２８５℃での溶融粘度が１２０Ｐａ・secのポリエチレンテレフタレート、海成分に２８５℃での溶融粘度が１３５Ｐａ・secである平均分子量４０００のポリエチレングリコールを４重量％、５−ナトリウムスルホイソフタル酸を９ｍｏｌ％共重合した改質ポリエチレンテレフタレートを使用し、海：島＝１０：９０の重量比率で島数４００の口金を用いて紡糸し、紡糸速度１５００ｍ／ｍｉｎで引き取った。海成分と島成分とのアルカリ減量速度比は１０００倍であった。これを３．９倍に延伸した後、４％ＮａＯＨ水溶液で７５℃にて２５％減量したところ、繊維径が比較的均一な極細繊維が生成していることを確認、該繊維をギロチンカッターにて１ｍｍにカットして極細短繊維を得た。本繊維を極細ポリエステル繊維Ａとした（単繊維径（Ｄ）が７００ｎｍ、繊維長（Ｌ）が１００００００ｎｍ、Ｌ／Ｄが１４２９）。
【００４２】
一方、基本ベースの原綿はポリエチレンテレフタレート繊維(単繊維繊度２．２ｄｔｅｘ、繊維長５ｍｍ)を用い、バインダー繊維として、低融点ポリエステル繊維（単繊維繊度０．２ｄｔｅｘ、繊維長３ｍｍ）と、芯部にポリエチレンテレフタレート、鞘部に低融点ポリエチレンが配された複合繊維（単繊維繊度１．２ｄｔｅｘ、繊維長５ｍｍ）とを用いた。
【００４３】
ついで、前記極細ポリエステル繊維Ａ（１５重量％）／基本ベースの前記ポリエチレンテレフタレート繊維５０重量％／低融点ポリエステル繊維１０重量％／複合繊維２５重量％を混合攪拌した後、湿式抄紙機にて目付２０ｇ／ｍ２の湿式不織布を得た。得られた湿式不織布に、パデング法により緑茶エキス含有の水分散体を付与した後、乾燥させることにより、緑茶エキスを湿式不織布重量に対して有効成分で２重量％付与した。得られた不織布物性を表１に示す。
次いで、該湿式不織布を用いて花粉用マスクを得て使用したところ、花粉の捕集効率に優れていた。
【００４４】
[実施例２]
実施例１で得られた湿式不織布を２枚重ねた。得られた不織布物性を表１に示す。  
【００４５】
[実施例３]
実施例１において、基本原綿の材料をポリプロピレン繊維に変更すること以外は実施例１と同様にした。得られた不織布物性を表１に示す。
【００４６】
[実施例４]
実施例１において、緑茶エキスを有効成分０．５重量％付与すること以外は実施例１と同様にした。得られた不織布物性を表１に示す。
【００４７】
[実施例５]
実施例１において、不織布に緑茶エキスを有効成分１１．０重量％付与すること以外は実施例１と同様にした。得られた不織布物性を表１に示す。
【００４８】
[比較例１]
実施例１において、極細ポリエステル繊維Ａを、単繊維繊度０．１ｄｔｅｘのポリエチレンテレフタレート繊維からなる極細繊維に変更すること以外は実施例１と同様にした。得られた不織布物性を表１に示す。
【００４９】
[比較例２]
実施例１における不織布の目付を８ｇ／ｍ２に変更すること以外は実施例１と同様にした。得られた不織布物性を表１に示す。
【００５０】
[比較例３]
実施例１における不織布の目付を６０ｇ／ｍ２に変更すること以外は実施例１と同様にした。得られた不織布物性を表１に示す。
【００５１】
【表１】
2012092466.tif 000002
【産業上の利用可能性】
【００５２】
本発明によれば、優れた抗菌性または消臭性を有する湿式不織布、および該湿式不織布を用いてなる繊維製品が提供され、その工業的価値は極めて大である。